(57)【要約】【課題】カルボラニルマグネシウム電解質を有する電気化学デバイス、およびこれらの電気化学デバイスを形成するための処理を提供する。【解決手段】官能化カルボラニルマグネシウム電解質を有する電気化学デバイスが提供される。具体的には、開示は、マグネシウムアノードと、カソードと、非貴金属からなる電流コレクターと、官能化カルボラニルマグネシウム電解質とを有する電気化学デバイスに関する。官能化カルボラニル電解質は、少なくとも１つのハロゲン化物、またはアルキル基、アリール基、アルコキシル基、アリールオキシ基、もしくはその一部もしくは全体にフッ素が添加された類似体を用いて官能化されたカルボラニルアニオンを含む。電解質と接触させると、非貴金属カソード電流コレクターは、非常に高い対マグネシウム基準の酸素安定性＞３．０Ｖを有する。電気化学デバイスを作るための処理が加えて提供される。【選択図】図１
2016119307.tif 000002
【特許請求の範囲】
【請求項１】
電気化学デバイスであって、
マグネシウムを含むアノードと、
カソードと、
前記アノードおよび前記カソードに接触する電解質とを備え、前記電解質は、
式Ｉ：Mg(CBiH[(i+1)-j-k]XjRk)2を有する官能化カルボラニルマグネシウム塩、
式ＩＩ：Mg(C2B(i-1)H(i-j-k)XjRk )2を有する官能化カルボラニルマグネシウム塩、または
上記のうちの少なくとも２つの官能化カルボラニルマグネシウム塩の組み合わせを含み、ここでｉは５から１１を含む範囲内の整数であり、ｊは０からｉを含む範囲内の整数であり、ｋは０およびｉを含むこれらの間の整数であり、各Ｘは、他のＸとは互いに独立して、フッ素、塩素、臭素、またはヨウ素であり、各Ｒは、他のＲとは互いに独立して、アルキル、アリール、アルコキシル、アリールオキシ、その一部もしくは全体にフッ素が添加された類似体、または上記の機能を組み合わせた部分である、電気化学デバイス。
【請求項２】
前記電解質は式Ｉに係る式を有する官能化カルボラニルマグネシウム塩を含む、請求項１に記載の電気化学デバイス。
【請求項３】
式ＩおよびＩＩのうちのいずれかの官能化カルボラニルマグネシウム塩のアニオンは、正二十面体クロソカルボラニルアニオンである、請求項１に記載の電気化学デバイス。
【請求項４】
前記官能化カルボラニルマグネシウム塩は、ハロゲン化マグネシウムに官能化カルボラニル銀塩を接触させることにより得られる、請求項１に記載の電気化学デバイス。
【請求項５】
前記電解質は３．０Ｖよりも高い電位において安定する、請求項１に記載の電気化学デバイス。
【請求項６】
前記カソードは有機カソード材料を含む、請求項１に記載の電気化学デバイス。
【請求項７】
電気化学デバイスを準備するための処理であって、
アノードおよびカソードを電解質に接触させるステップを備え、電解質は、
式Ｉ：Mg(CBiH[(i+1)-j-k]XjRk)2を有する官能化カルボラニルマグネシウム塩、
式ＩＩ：Mg(C2B(i-1)H(i-j-k)XjRk )2を有する官能化カルボラニルマグネシウム塩、または
上記のうちの少なくとも２つの官能化カルボラニルマグネシウム塩の組み合わせを含み、ここでｉは５から１１を含む範囲内の整数であり、ｊは０からｉを含む範囲内の整数であり、ｋは０およびｉを含むこれらの間の整数であり、各Ｘは、他のＸとは互いに独立して、フッ素、塩素、臭素、またはヨウ素であり、各Ｒは、他のＲとは互いに独立して、アルキル、アリール、アルコキシル、アリールオキシ、その一部もしくは全体にフッ素が添加された類似体、または上記の機能を組み合わせた部分である、処理。
【請求項８】
前記電解質は式Ｉに係る式を有する官能化カルボラニルマグネシウム塩を含む、請求項７に記載の処理。
【請求項９】
前記官能化カルボラニルマグネシウム塩は正二十面体クロソカルボラニルアニオンを含む、請求項７に記載の処理。
【請求項１０】
前記官能化カルボラニルマグネシウム塩は、ハロゲン化マグネシウムに官能化カルボラニル銀塩を接触させることにより得られる、請求項７に記載の処理。
【請求項１１】
前記電解質は、前記電解質は３．０Ｖよりも高い電位において安定する、請求項７に記載の処理。
【発明の詳細な説明】
【技術分野】
【０００１】
背景
本開示は、その一部が官能化カルボラニルマグネシウム電解質を有する電気化学デバイスに関する。また、本開示は、このような電解セルを作るための方法に関する。
【背景技術】
【０００２】
マグネシウム電池は、その容量が高いこと、樹枝状結晶の形成が無いこと、およびマグネシウムが比較的低価格であることから、リチウム電池に代わるものとして大きな注目を集めている。しかしながら、マグネシウム電池のための好適な電解質の発見および開発は、困難であることが証明されている。従来の無機マグネシウム塩は、その電気化学還元時においてマグネシウム電極にイオン遮断層を形成する傾向があることから、典型的に可逆的なマグネシウム析出に対して非互換的であることが分かった。他方、たとえばグリニャール（Grignard）試薬から抽出される有機マグネシウム塩は、恐らく塩化物共アニオンの存在によって特に非希少カソードに対して腐食性が高いことが分かった。
【０００３】
以前の研究では、マグネシウム電極およびマグネシウム電池におけるその使についてMgB12H12などのマグネシウムホウ素クラスターの電気化学的互換性および非腐食性を示してきた。クロソホウ酸塩含有電解質と比してマグネシウムセルにおける同等の電気化学的互換性および非腐食性を有しながらも、カルボラニル電解質は、エーテル系溶媒におけるクロソホウ酸塩クラスターに対するカルボラニルクラスタの本質的に優れた可溶性の恩恵を受ける。
【発明の概要】
【発明が解決しようとする課題】
【０００４】
電解密度を最大化するためには、好適な溶媒におけるさらに高い可溶性を有する、マグネシウム電池に使用するための電解質塩を開発することが有利となり得る。
【課題を解決するための手段】
【０００５】
概要
さまざまな非限定的な実施形態においては、カルボラニルマグネシウム電解質を有する電気化学デバイス、およびこれらの電気化学デバイスを形成するための処理が開示される。
【０００６】
電気化学デバイスは、マグネシウム含有アノード、カソード、および電解質を有して提供される。電解質は、式Ｉ：Mg(CBiH[(i+1)-j-k]XjRk)2を有する官能化カルボラニルマグネシウム塩、式ＩＩ：Mg(C2B(i-1)H(i-j-k)XjRk )2を有する官能化カルボラニルマグネシウム塩、または上記のうちの少なくとも２つの官能化カルボラニルマグネシウム塩の組み合わせを含み、ここでｉは５から１１を含む範囲内の整数であり、ｊは０からｉを含む範囲内の整数であり、ｋは０およびｉを含むこれらの間の整数であり、各Ｘは、他のＸとは互いに独立して、フッ素、塩素、臭素、またはヨウ素であり、各Ｒは、他のＲとは互いに独立して、アルキル、アリール、アルコキシル、アリールオキシ、その一部もしくは全体にフッ素が添加された類似体、または上記の機能を組み合わせた部分である。
【０００７】
さらに他の実施形態において、本願明細書においては、電気化学デバイスを準備するための処理が提供される。処理は、マグネシウム含有アノードとカソードとを外部導電構造を介して接続するステップを含む。また、処理は、電解質を用いてアノードとカソードとを接触させるステップを含む。電解質は、式Ｉ：Mg(CBiH[(i+1)-j-k]XjRk)2を有する官能化カルボラニルマグネシウム塩、式ＩＩ：Mg(C2B(i-1)H(i-j-k)XjRk )2を有する官能化カルボラニルマグネシウム塩、または上記のうちの少なくとも２つの官能化カルボラニルマグネシウム塩の組み合わせを含み、ここでｉは５から１１を含む範囲内の整数であり、ｊは０からｉを含む範囲内の整数であり、ｋは０およびｉを含むこれらの間の整数であり、各Ｘは、他のＸとは互いに独立して、フッ素、塩素、臭素、またはヨウ素であり、各Ｒは、他のＲとは互いに独立して、アルキル、アリール、アルコキシル、アリールオキシ、その一部もしくは全体にフッ素が添加された類似体、または上記の機能を組み合わせた部分である。
【０００８】
官能化カルボラニルマグネシウム電解質を有する電気化学デバイス、およびこれを作るための処理のこれらのおよび他の特徴は、以下の詳細な説明を例示的であって限定的でない図面および例示と合わせて読むことによって明らかとなる。
【０００９】
官能化カルボラニルマグネシウム電解質を有する処理および装置についてのより良好な理解のために、本願明細書において論じられる特定の変形および例に関しては、添付の図面が参照される。
【図面の簡単な説明】
【００１０】
【図１】５ｍＶ／ｓの走査速度でのテトラエチレングリコールジメチルエーテル（テトラグライム）における０．２ＭのMg(CB11H11(CH3))2に接触させたプラチナ（Ｐｔ）作用電極のサイクリックボルタモグラムを示す図である。
【図２】５ｍＶ／ｓの走査速度でのテトラグライムにおける０．１ＭのMg(CB11H12)2に接触させたＰｔ作用電極のサイクリックボルタモグラムを示す図である。
【発明を実施するための形態】
【００１１】
詳細な説明
本開示は、官能化カルボラニルマグネシウム塩を含む電解質を有する電気化学デバイスを提供する。ここに記載される結果は、非官能化カルボラニルマグネシウム含有電解質について以前に示された態様のカソード電流コレクターにおいて比較的非腐食性であって酸化が安定していながら、本官能化カルボラニルマグネシウム塩がマグネシウムアノードにおける可逆的マグネシウム析出を仲介することが可能であることを示す。本電解質は、１つ以上のアルキルもしくは他の実質的に無極性の部分を伴うカルボラニルアニオン上で官能化され、エーテル触媒における電解質の可溶性が高められる。
【００１２】
したがって、官能化カルボラニルマグネシウム塩は、ステンレス鋼などの非貴金属からなるカソード電流コレクターを有するマグネシウム電池における電解質としての使用に特に有利であり得る。本開示における官能化カルボラニルマグネシウム塩は、マグネシウムノードにおける可逆的および繰り返されるマグネシウム析出に対する電気化学的互換性、カソード電流コレクターにおける腐食性の欠如、およびエネルギー密度を高めるための高い可溶性の特徴を組み合わせる。
【００１３】
このため、本願明細書においては、アノードと、カソードと、アノードおよびカソードに接触した電解質とを含む電気化学デバイスが提供される。概して、電解質は、化学量単位ごとに、少なくとも１つのマグネシウムカチオン（Ｍｇ２+）と少なくとも１つの官能化カルボラニルアニオンとを有する塩を含有する。一部の例において、電解質は、式Ｉ：Mg(CBiH[(i+1)-j-k]XjRk)2を有する官能化カルボラニルマグネシウム塩、式ＩＩ：Mg(C2B(i-1)H(i-j-k)XjRk )2を有する官能化カルボラニルマグネシウム塩、または上記のうちの少なくとも２つの官能化カルボラニルマグネシウム塩の組み合わせを含み、ここでｉは５から１１を含む範囲内の整数であり、ｊは０からｉを含む範囲内の整数であり、ｋは０およびｉを含むこれらの間の整数であり、各Ｘは、他のＸとは互いに独立して、フッ素、塩素、臭素、またはヨウ素であり、各Ｒは、他のＲとは互いに独立して、アルキル、アリール、アルコキシル、アリールオキシ、その一部もしくは全体にフッ素が添加された類似体、または上記の機能を組み合わせた部分である。多くの実施において、ｊおよびｋのうちの少なくとも一方は、１以上である。一部の実施において、ｋは１以上である。
【００１４】
一部の実施において、電気化学デバイスは、式Ｉに係る官能化カルボラニルマグネシウム塩を含有し、式ＩＩに係る他の官能化カルボラニル塩を有する、もしくは有さない、電解質を含む。
【００１５】
本願明細書において使用される「アルキル」の用語は、一部もしくは全体にフッ素が選択的に添加され得る１個から１８個の炭素（Ｃ１〜Ｃ１８）を有する分岐もしくは直鎖アルキル基を言う。本願明細書において使用される「アリール」の用語は、フェニルもしくはナフチルなど、６個から１４個の炭素（Ｃ６〜１４）を有する芳香族炭化水素基を言う。アリールは、一部もしくは全体にフッ素が選択的に添加され得る。本願明細書において使用される「アルコキシル」の用語は、式−ＯＲａｌｋを有し、Ｒａｌｋが上で定義されたアルキルである基を言う。アルコキシル基は、一部もしくは全体にフッ素が選択的に添加され得る。本願明細書において使用される「アリールオキシ」の用語は、式−ＯＲａｒｙｌを有し、Ｒａｒｙｌが上で定義されたアリール基である基を言う。アリールオキシ基は、一部もしくは全体にフッ素が選択的に添加され得る。
【００１６】
概して、上で[(CBiH[(i+1)-j-k]XjRk)]-または[C2B(i-1)H(i-j-k)XjRk]-として示される官能化カルボラニルアニオンは、クロソカルボラン（closo-carborane）の官能化アニオンである。一部の例においては、正二十面体クロソカルボランの官能化アニオンであり、Ｈ、Ｘ、およびＲ基を除く炭素およびホウ素原子の累積数は１２である。
【００１７】
官能化カルボラニルマグネシウム塩が式Ｉに係る塩である開示された電気化学デバイスの一部の実施において、Ｒは、カルボラニルアニオンの炭素に共有結合により付着し得る。官能化カルボラニルマグネシウム塩が式Ｉに係る塩である一部の実施において、Ｒはアルキルであり得る。一部のこのような実施において、Ｒはメチルもしくはヘキシルであり得る。
【００１８】
本願明細書において記載される電気化学デバイスに用いられる官能化カルボラニルマグネシウム塩は、関連付けられた電気化学デバイスの正常運転条件下においてエーテル系溶媒に溶解可能もしくは一部溶解可能な材料である。好適なエーテル系溶媒は、テトラヒドロフラン（ＴＨＦ），１，２−ジメトキシエタン（グライム）、ビス（２−メトキシエチル）エーテル（ジグライム）、トリエチレングリコールジメチルエーテル（トリグライム）、テトラエチレングリコールジメチルエーテル（テトラグライム）、または用いられる官能化カルボラニルマグネシウム電解質を溶解することが可能であって電気化学デバイスの構成および要件に対して好適な他のエーテル系溶媒を含み得るが、これらに限定されない。特定の実施形態において、官能化カルボラニルマグネシウム電解質は、２５℃および大気圧において少なくとも０．０１Ｍである上記の溶媒において可溶性を有する。典型的に、本開示の官能化カルボラニルマグネシウム塩は、ＸもしくはＲの任意の官能基を欠いた同様のカルボラニルマグネシウム塩よりも所与のエーテル系溶媒において高い可溶性を有する。
【００１９】
一部の実施において、官能化カルボラニルマグネシウム塩は、官能化カルボラニル銀前駆物質とハロゲン化マグネシウムとの間の塩メタセシス反応によって得られ得る。たとえば、臭化マグネシウムなど、ハロゲン化マグネシウムの溶液は、Ag(CB11H11(CH3))などの官能化カルボラニル銀塩の溶液に加えられ得る。官能化カルボラニル銀前駆物質は、公開された方法により、完全に溶解物が乾燥した状態で準備され得る。典型的に、ハロゲン化マグネシウムおよび官能化カルボラニル銀反応物の両方は、ＴＨＦなどのエーテル系溶媒内に存在し得る。ハロゲン化マグネシウムと官能化カルボラニル銀塩との反応から得られる固形物は、濾過によって濾液から分離され得る。一部の場合において、集められた固体は、ハロゲン化銀のみからなり得て、官能化カルボラニルマグネシウム塩は、溶媒を濾液から取り除くことによって得られ得る。一部の例において、集められた固体は、ハロゲン化銀に加え、官能化カルボラニルマグネシウム塩を含有する。官能化カルボラニルマグネシウム塩は、テトラグライムなどのアルキル化グリコールを用いた抽出によって精製され得る。塩メタセシス反応は、概して、反応Ａ１およびＡ２によって進められる。
【００２０】
MgY2 + 2 Ag(CBiH[(i+1)-j-k]XjRk ) → Mg(CBiH[(i+1)-j-k]XjRk )2 + 2 AgY、Ａ１
MgY2 + 2 Ag(C2B(i-1)H(i-j-k)XjRk ) → Mg(C2B(i-1)H(i-j-k)XjRk )2 + 2 AgY、Ａ２
ここで、Ｘ、Ｒ、ｉ、ｊ、およびｋは、上で定義した通りであり、ＹはＸとは独立したフッ素、塩素、臭素、またはヨウ素である。なお、本発明の官能化カルボラニルマグネシウム塩は、反応Ａ１およびＡ２に示されるタイプの塩メタセシス反応を使用して幅広いさまざまな官能化カルボラニル金属前駆物質塩から抽出され得て、これらの反応は銀塩を前駆物質として使用することに限定されないことが理解される。たとえば、例１に示されるタイプの官能化カルボラニルセシウム塩は、塩メタセシスを介した対応する官能化カルボラニルマグネシウム塩の製造に好適な前駆物質である。
【００２１】
本願明細書において提供される官能化カルボラニルマグネシウム塩を含む電解質は、開示される電気化学デバイスにおける電位に置かれると、３．０Ｖ（対Ｍｇ基準）を超える高い酸化安定性を示す。一部の例において、電解質の酸化安定性は、対Ｍｇで３．５Ｖを超える。
【００２２】
例において、テトラグライムにおけるMg(CB11H11(CH3))2は、図１に示されるように、マグネシウム参照電極に対して測定されたプラチナディスクカソード上で約３．５Ｖの対Ｍｇの酸化安定性を有する。図１を図２と比較すると、官能化カルボラニルマグネシウム塩を含有する電解質は、同様に構成されたセルにおける類似の非官能化カルボラニルマグネシウム塩Mg(CB11H12)2を含有する電解質のものと同様の電流密度を支持する。加えて、官能化カルボラニルマグネシウム塩を含有する電解質は、類似の非官能化カルボラニルマグネシウム塩を含有する電解質と比較して同様の酸化安定性を有する。官能化および非官能化カルボラニルマグネシウム塩は、各々がこの場合において対Ｍｇで約３．５Ｖに至る電位において酸化が安定している。
【００２３】
官能化カルボラニルマグネシウム塩を含む電解質を有する電気化学デバイスは、多くの実施において、マグネシウム電池であり、反応Ｂに係る還元／酸化反応が起こる。
【００２４】
Mg0 ←→ Mg2++ 2e -   Ｂ
多くの実施において、電気化学デバイスは、二次電池または二次電池のサブユニットである。このような実施においては、本願明細書において使用される「アノード」の用語は、デバイス放電時にマグネシウム酸化が起こる、およびデバイス充電時にマグネシウム還元が起こる電極を言うことが理解される。同様に、「カソード」の用語は、このような実施においては、デバイス放電時にカソード材料の還元が起こる、およびデバイス充電時にカソード材料の酸化が起こる電極を言うことが理解される。
【００２５】
このような実施において、アノードは、デバイス放電時におけるマグネシウムの電気化学酸化に関係する有効な任意の材料もしくは材料の組み合わせを含み得る。同様に、アノードは、デバイス充電事象時におけるマグネシウムカチオンの電気化学還元に関わる、および還元されたマグネシウムを取り込むのに有効な任意の材料もしくは材料の組み合わせを含み得る。一部の実施において、アノードは、本質的に単体マグネシウムからなり得る（すなわち、形式電荷を有さないマグネシウム原子）、または単体マグネシウムの少なくとも１つの表面層を含み得る。他の実施において、アノードは、マグネシウム含有合金および／もしくは錫電極などの挿入タイプのマグネシウム電極を含み得て、セルが放電する程度にマグネシウムを複合的に含有する、または他の材料との合金を含み得る。
【００２６】
カソードは、デバイス放電時にカソード材料の電気化学挿入に関係するのに有効な任意の材料もしくは材料の組み合わせを含み得る。同様に、カソードは、デバイス放電事象時においてカソード材料の電気化学抽出に関係するのに有効な任意の材料もしくは材料の組み合わせを含み得る。一部の変形例において、デバイス放電時にカソードにおいて挿入され、デバイス放電事象時にカソードから抽出されるカソード材料は、マグネシウムを含み得る。カソード材料の好適であって非排他的な例は、Ｍｏ６Ｓ８ＦｅＳｉＯ４（可逆的ＭｇＦｅＳｉＯ４）などのシェブレル相モリブデン組成物、ＭｎＯ２、ＭｇＦｅＰＯ４、硫黄、有機硫黄化合物、ポリ（２，２，６，６−テトラメチル−ピペリジニル-１-オキシ−４−ｙｌメタクリレート）（ＰＴＭＡ）などの有機カソード材料、空気、または任意の他の好適な材料などを含み得る。
【００２７】
電気化学デバイスは、加えて、アノードとカソードとの間の通電を可能とするように構成された少なくとも１つの外部導体を含み得る。簡易な実施において、少なくとも１つの外部導体は、一方の端がアノードに接続されて反対側の端部がカソードに接続されたワイヤーなどの単一導体であり得る。他の実施において、少なくとも１つの外部導体は、放電事象時に電気化学デバイスに電位を加えるように構成された給電装置、電気化学デバイスから電力を受けるよう位置決めされた他の電気デバイス、または両方とアノードおよびカソードを通電させる複数の導体を含み得る。
【００２８】
本願明細書においては、電気化学デバイスを準備するための処理が提供される。処理は、官能化カルボラニルマグネシウム塩を含む電解質にアノードおよびカソードを接触させるステップを含む。アノード、カソード、および電解質のすべては、開示される電気化学デバイスに関連して上に記載されている。処理は、少なくとも１つの外部導体を介してアノードおよびカソードをとあ外に通電させる追加のステップを含み得る。少なくとも１つの外部導体は、設けられている時は、電気化学デバイスと関連して上述した通りである。
【００２９】
本開示のさまざまな局面は、以下の例に関連してさらに例示される。なお、これらの例は、本開示の特定の実施形態を例示するために提供されるものであって、本開示の範囲を任意の特定の局面に限定するものと解釈すべきではないことが理解される。
【００３０】
例１  セシウム１−ヘキシル−１−カルバ−クロソ−ドデカボラート、Ｃｓ［１−ヘキシ−ＣＢ１１Ｈ１１］の合成
アルゴン下の乾燥ＴＨＦ（４０ｍＬ）中のＣｓ（ＣＢ１１Ｈ１２）（１．３８ｇ，５ｍｍоｌ）の溶液に対し、ヘキサン中のｎ−ＢｕＬｉ溶液（１．６Ｍ、６．４ｍＬ、１０．２４ｍｍоｌ）が液滴により加えられ、−７８℃においてかき混ぜられた。反応混合物は、−７８℃で１５分間にわたってかき混ぜられ、０℃に温められ、さらに１時間にわたってかき混ぜられた。得られた白色の懸濁液が沃化ヘキシル（１．９ｍｌ、１２．９ｍｍоｌ）に対して０℃で加えられ、混合物は室温まで温められ、５時間にわたってかき混ぜられた。水がゆっくりと加えられ、溶媒が真空において取り除かれた。残留物は、Ｅｔ２Ｏ（３×５０ｍＬ）を用いて抽出され、得られた溶液はＣｓＣｌの２０％水溶液（２×５０ｍＬ）を用いて洗浄された。結合ＣｓＣｌウォッシュは、Ｅｔ２Ｏ（３×５０ｍＬ）を用いて抽出された。結合有機層は、Ｃｓ２ＣＯ３で乾燥され、蒸発により乾燥状態となった。残留物は温水から再結晶され、水およびペンタンを用いて洗浄され、１２０℃で真空状態において乾燥され、白い個体としてＣｓ（１−ヘキサ−ＣＢ１１Ｈ１１）が得られた。なお、図１の電気化学デバイスにおいて採用される官能化カルボラニルマグネシウム塩の前駆物質であるセシウム１−メチル−１−カルバ−クロソ−ドデカボラートの合成には、類似の手段が採用され得ることが理解される。上記のように、官能化カルボラニルセシウム塩は、塩メタセシスを介して対応する官能化カルボラニルマグネシウム塩を作成するのに好適な前駆物質である。
【００３１】
例２  電気化学デバイスの準備およびその試験
ＭＢｒａｕｎグローブボックス内に配置された３電極ＢＡＳｉ４ドラムシェルバイアルにおいて、２５℃で０．１ｐｐｍ未満のＯ２およびＨ２Ｏ含有量で電気化学試験が行なわれた。すべての実験で使用された電極は、作用電極−０．０２ｃｍ２プラチナ、対向電極−マグネシウムリボン（ＢＡＳｉ）、参照電極−マグネシウムワイヤー（ＢＡＳｉ）であった。作用電極は、各実験の前に研磨され、超音波処理され、乾燥真空オーブンに保管された。すべてのマグネシウム電極の表面は、任意の発生し得る酸化物を取り除くために、使用前にガラススライドを用いて完全に擦られた。
【００３２】
電気化学試験は、５ｍＶ・ｓ−１の走査速度で動作するＢｉｏＬｏｇｉｃポテンシオスタットを使用して行なわれ、データが取得され、ＥＣ−ｌａｂソフトウェアＲを用いて分析された。
【００３３】
特定の実施形態が記載されたが、現時点で予期されていない、または予期され得ない代替、修正、変形、改善、および実質的な均等物は、出願人または他の当業者によってもたらされ得る。このため、出願された、および補正され得る添付の特許請求の範囲は、このような代替、修正、変形、改善、および実質的な均等物のすべてを含むことを意図している。
【図１】
2016119307.tif 000003
【図２】
2016119307.tif 000004